(57)【特許請求の範囲】
【請求項１】
回路基板に電子部品をフラックスを使用して接合金属で実装した実装構造体であって、
イソシアネートを１０〜５０重量％含み前記回路基板と前記電子部品および前記接合金属を覆うコーティング樹脂と、
水酸基をもつ化合物を含み前記接合金属の表面に残存したフラックスと、
前記フラックスと前記コーティング樹脂の界面に形成された前記コーティング樹脂と前記フラックスの反応物と
を有し、かつ前記電子部品の上面および側面にも前記フラックスが配置されている
実装構造体。
【請求項２】
前記電子部品の上面と接触する箇所の前記コーティング樹脂の膜厚は、
前記回路基板の上面と接触する箇所の前記コーティング樹脂の膜厚の５〜５０％の薄さである
請求項１記載の実装構造体。
【請求項３】
前記回路基板の上面と接触する箇所の前記コーティング樹脂の膜厚は、
前記電子部品の側面と接触する箇所の前記コーティング樹脂の膜厚の５〜３０倍の膜厚である
請求項１または請求項２記載の実装構造体。
【請求項４】
前記反応物は、
前記フラックスのガラス転移点温度以上の温度で軟化する材料である
請求項１記載の実装構造体。
【請求項５】
回路基板に電子部品をフラックスを使用して接合金属で実装し、
イソシアネートを１０〜５０重量％含むコーティング樹脂によって、前記回路基板と前記電子部品および前記接合金属を覆い、水酸基をもつ化合物を含み前記接合金属の表面と前記電子部品の上面および側面に配置されている前記フラックスと、前記コーティング樹脂との界面に、前記コーティング樹脂と前記フラックスの反応物を生成する
実装構造体の製造方法。
【請求項６】
前記コーティング樹脂は、
主剤と硬化剤を混合した後の粘度が１０ｍＰａ・ｓ以上１０Ｐａ・ｓ以下であって、前記混合後１時間以内に塗布する
請求項５記載の実装構造体の製造方法。
【請求項７】
前記反応物は、
前記フラックスのガラス転移点温度以上の温度で軟化する材料である
請求項５記載の実装構造体の製造方法。
【請求項８】
回路基板に電子部品をフラックスを使用して接合金属で実装し、前記回路基板と前記電子部品および前記接合金属をイソシアネートを１０〜５０重量％含むコーティング樹脂で覆い、水酸基をもつ化合物を含み前記接合金属の表面と前記電子部品の上面および側面に配置されている前記フラックスと、前記コーティング樹脂との界面に、前記コーティング樹脂と前記フラックスの反応物が形成されている
実装構造体の前記電子部品を交換するに際し、
前記反応物を前記フラックスのガラス転移点温度以上の温度にして軟化させて前記電子部品の周囲の前記コーティング樹脂を剥離し、
前記電子部品を前記回路基板より取り外して交換する
実装構造体のリペア方法。
【請求項９】
前記電子部品の周囲あるいは前記電子部品の側面の前記フラックスと接触している箇所の前記コーティング樹脂に裂け目を形成して、前記コーティング樹脂を剥離する
請求項８記載の実装構造体のリペア方法。
【発明の詳細な説明】
【技術分野】
【０００１】
本発明は、基体などに実装された電子部品を樹脂組成物でコーティングして、防水・防湿性能を高めた実装構造体に関するものである。
【背景技術】
【０００２】
電子部品に対する信頼性向上のため、環境中の水分や塵埃等による電子部品への影響を解消する目的、さらには振動や衝撃から電子部品を保護する目的で、電子部品とこれを搭載した回路基板を樹脂でコーティングすることが行われている。【０００３】
この種のコーティング用樹脂としては、優れた耐熱性、絶縁性、可撓性、耐摩耗性、密着性を有することが求められ、アクリル樹脂、ウレタン樹脂、ポリオレフィン樹脂、シリコン樹脂などが単独、または複合系で用いられている。上記樹脂は、溶液状で均一に塗布し、溶剤を含む場合は揮発させた後に、接合構造物上で硬化させることで、求めるコーティング樹脂を得ている。【０００４】
近年、自動車の特にエンジンルーム付近の電子制御部分に搭載される回路基板は、１５０℃程度の高温に耐えることが要求され、回路基板の防水性確保には、耐熱性・ガスバリア性などからエポキシ系樹脂、ウレタン系樹脂、シリコン系樹脂などの樹脂が用いられており、特にコスト面からウレタン樹脂が注目されている。【０００５】
従来のウレタン樹脂として、主剤としてポリエステルポリオールまたはポリブタジエンを用いて湿熱環境下でマイグレーションを防いでいるものがある（例えば、特許文献１参照）。
【先行技術文献】
【特許文献】
【０００６】
【特許文献１】特開２００９−６７８１８号公報
【発明の概要】
【発明が解決しようとする課題】
【０００７】
しかしながら、基体である回路基板にウレタン樹脂をコーティングする際に、電子部品の半田付け性を確保するために使用されているフラックスが回路基板上に残っていると、このフラックスに含まれる活性剤成分のアミンや有機酸などにより樹脂が硬化阻害を起こし、樹脂の膜の硬化度が低下して膜強度が発現できない。【０００８】
また、回路基板が１５０℃程度の高温に晒される使用環境では、回路基板上に残ったフラックスには割れが生じ、その影響がコーティング被膜まで及ぶためコーティング樹脂が剥離してしまう。【０００９】
そのため、防水・防湿コーティングする場合には、回路基板に残ったフラックスを、水または温水や、アルコール系溶剤、界面活性剤などを含んだフラックス洗浄剤によって洗浄しているのが現状である。【００１０】
また、製造工程中や市場において発生した不良品の電子部品をリペアする際には、回路基板からコーティング樹脂を剥がす必要があるが、密着性が高いウレタン樹脂を容易に剥離することができず、作業の簡便化、生産性向上に課題がある。【００１１】
本発明は、電子部品の良好な防水・防湿性能を得ることができ、しかも電子部品のリペア性が良好な実装構造体を提供することを目的とする。
【課題を解決するための手段】
【００１２】
本発明の実装構造体は、回路基板に電子部品をフラックスを使用して接合金属で実装した実装構造体であって、イソシアネートを１０〜５０重量％含み前記回路基板と前記電子部品および前記接合金属を覆うコーティング樹脂と、水酸基をもつ化合物を含み前記接合金属の表面に残存したフラックスと、前記フラックスと前記コーティング樹脂の界面に形成された前記コーティング樹脂と前記フラックスの反応物とを有し、かつ前記電子部品の上面および側面にも前記フラックスが配置されていることを特徴とする。
【００１３】
また、本発明の実装構造体の製造方法は、回路基板に電子部品をフラックスを使用して接合金属で実装し、イソシアネートを１０〜５０重量％含むコーティング樹脂によって、前記回路基板と前記電子部品および前記接合金属を覆い、水酸基をもつ化合物を含み前記接合金の表面と前記電子部品の上面および側面に配置されている前記フラックスと、前記コーティング樹脂との界面に、前記コーティング樹脂と前記フラックスの反応物を生成することを特徴とする。
【００１４】
また、本発明の実装構造体のリペア方法は、回路基板に電子部品をフラックスを使用して接合金属で実装し、前記回路基板と前記電子部品および前記接合金属をイソシアネートを１０〜５０重量％含むコーティング樹脂で覆い、水酸基をもつ化合物を含み前記接合金属の表面と前記電子部品の上面および側面に配置されている前記フラックスと、前記コーティング樹脂との界面に、前記コーティング樹脂と前記フラックスの反応物が形成されている実装構造体の前記電子部品を交換するに際し、前記反応物を前記フラックスのガラス転移点温度以上の温度にして軟化させて前記電子部品の周囲の前記コーティング樹脂を剥離し、前記電子部品を前記回路基板より取り外して交換することを特徴とする。
【発明の効果】
【００１５】
この構成によると、コーティング用樹脂は主剤と硬化剤を混合後、回路基板および回路基板上の電子部品とその接合部に塗布を行う。塗布直後のコーティング用樹脂中の主剤のポリオールと硬化剤のイソシアネートは反応が完了しておらず、末端に未反応のイソシアネート基を含む。イソシアネート基は半田フラックス中の水酸基と反応するため、フラックスの成分を取り込んだ状態で硬化が完了するため、フラックスの洗浄が不要となるため、作業量を低減することができ、生産性向上、コスト低減が可能となる。【００１６】
さらに、回路基板上の電子部品に不具合が発生した場合、前記電子部品およびその周囲をフラックスのガラス転移点以上の温度に加温することで、前記電子部品の周囲あるいは前記電子部品の側面の前記フラックスと接触している箇所の前記コーティング樹脂がフラックス成分の軟化に伴って硬度が低下するため、周囲の電子部品を損なうことなく容易に剥離が可能になるため、リペアに伴う作業量を低減することができる。
【図面の簡単な説明】
【００１７】
【図１】本発明の実施の形態１の実装構造体の拡大断面図
【図２】同実施の形態の製造工程図
【図３】同実施の形態の実装構造体のコーティング剥離の説明図
【図４】本発明の実施の形態２の実装構造体の拡大断面図
【発明を実施するための形態】
【００１８】
以下、本発明の実装構造体の製造方法とリペア方法を具体的な実施の形態に基づいて説明する。
【００１９】
（実施の形態１）
図１は実施の形態１の実装構造体を示す。
【００２０】
この実装構造体は、回路基板１の配線パターン１ａに電子部品２が、接合金属としての半田３によって実装されている。更に、回路基板１と電子部品２および半田３は、塗布したコーティング樹脂５によって覆って目的の防水・防湿性能を実現している。半田３の表面に付着しているフラックス４は、電子部品２を配線パターン１ａに良好に半田付けするために使用された残存物である。
【００２１】
さらに、フラックス４とコーティング樹脂５の界面には、フラックス４とコーティング樹脂５の反応物８が形成されている。なお、反応物８は電子部品の側面だけでなく、この実施の形態１では電子部品２の上面にも形成されている。
【００２２】
電子部品２としては、チップサイズのパッケージ（ＣＳＰ：Chip size package）もしくはボールグリッドアレイ（ＢＧＡ：Ball grid array）のパッケージを有する半導体部品である場合に有用である。これらの半導体部品は、一つの基体に複数個実装されることが多い。また、これらの半導体部品は高価でもある。よって、リペア操作を容易に行える必要があるからである。また、これらの電子部品の通電時に水によるショートを防ぐ必要があるからである。
【００２３】
なお、回路基板１の種類は特に限定されないが、例えばガラス繊維や耐熱性樹脂で構成された基体などが用いられる。通常は、エポキシ樹脂等を含浸させたガラス布に銅箔の配線をプリントした回路基板が用いられる。
【００２４】
この実装構造体は、図２の工程で製造できる。
【００２５】
図２（ａ）では、電子部品２の実装位置の配線パターン１ａにクリーム半田６をディスペンサなどで供給する。クリーム半田６は、フラックス４に半田３の粒子を練り込んだものである。
【００２６】
そして、クリーム半田６の上に電子部品２をセットしてリフロー炉を通過させると、図２（ｂ）に示すように、クリーム半田６の中の半田３によって電子部品２が配線パターン１ａに半田３で接合され、その表面にフラックス４が付着する。また、電子部品２の上面２ａにも、溶融フラックスの一部が表面張力の作用によって広がって付着している。
【００２７】
半田３の表面のコーティング樹脂５による一般的なコーティング処理に際しては、半田３の表面ならびに電子部品２の上面２ａに付着した残存のフラックス４は、洗浄工程によって完全除去してから、コーティング樹脂５の塗布工程を実行しているが、この実施の形態１では、図２（ｃ）に示すように、フラックス４の上にコーティング樹脂５を塗布して、回路基板１と電子部品２および半田３を覆う工程を実施して、従来のフラックス洗浄工程を必要としない。
【００２８】
フラックス洗浄工程を実施せずに目的の防水・防湿性能を実現ために作用している前記反応物８は、フラックス４ならびにコーティング樹脂５として、次の成分のものを使用している。
【００２９】
コーティング樹脂５は、主剤および硬化剤を含む。
【００３０】
コーティング樹脂５の硬化剤の樹脂は、加熱により硬化するタイプであることが好ましいが、空気中の湿気により硬化するタイプであってもよい。硬化剤の樹脂の硬化温度は、特に制限されないが、回路基板上の半田３への悪影響を回避するという観点から、硬化性樹脂は１５０℃より低い温度で硬化可能であることが望ましい。すなわち、樹脂組成物を硬化させる際には、１５０℃以下の温度を硬化温度として選択することが望ましい。
【００３１】
コーティング樹脂５の主剤は、ポリオール成分として、２以上の水酸基を有するポリブタジエンやポリイソプレン、あるいはそれらの二重結合部分に水素を添加したポリオレフィンを使用することができる。このようなポリオールを使用すれは、得られるポリウレタンが良好なエラストマー（ゴム弾性体）となり、回路基板や電気・電子部品に密着して耐熱性を保持しながら良好な絶縁性を発揮することが可能となる。２以上の水酸基を有する上記ポリオールの分子量（数平均）は、７００〜８，０００の範囲であることが好ましく、１，０００〜５，０００の範囲がより好ましく、１５００〜４０００の範囲がさらに好ましい。
【００３２】
そしてコーティング樹脂５の硬化剤には、イソシアネート基をもつ化合物として、トルイレン２，４−ジイソシアネート（ＴＤＩ）、ジフェニルメタンジイソシアネート（ＭＤＩ）、キシリレンジイソシアネート（ＸＤＩ）などの芳香族系イソシアネート、ヘキサメチレンジイソシアネート（ＨＭＤＩ）などの脂肪族系イソシアネート、イソホロンジイソシアネート（ＩＰＤＩ）などの脂環式イソシアネートなど公知の化合物を主成分として構成することができる。これらは単独あるいは２種以上の混合物として使用してもよい。これらの中でも、ジフェニルメタンジイソシアネート、イソホロンジイソシアネートが好ましい。これらは、安価で、液状のため取り扱いが容易であり、低揮発性で安全性が高いからである。
【００３３】
コーティング樹脂５には、必要に応じて様々な添加剤を添加してもよい。添加剤には、硬化用触媒、整泡剤、乳化剤、リン化合物やハロゲン化合物等の難燃剤、酸化防止剤、老化防止剤、紫外線吸収剤、可塑剤、タルク、クレー、炭酸カルシウム、シリカ粉、アルミナ、カーボンブラック、酸化チタン、酸化鉄等の充填材、染料、顔料の添加剤を適宜含有してもよい。
【００３４】
コーティング樹脂の硬化剤のイソシアネートの量が少な過ぎると、フラックス４との反応が充分進行しないため、フラックス４と膜の界面の密着性が下がる。よって、防水・防湿性を確保できるほどの膜厚が得られない。また、イソシアネートの量が多すぎると、樹脂組成物における架橋密度が上がりすぎて電子部品と基体への密着性が下がり、防水・防湿性を確保するというコーティング剤としての機能が低下する。フラックス４と反応させて安定化し、コーティング剤の防水・絶縁機能を確保する効果をバランスよく得るためには、イソシアネートの量を、主剤に対して１０〜５０重量％とすることが有効である。
【００３５】
フラックス４には、水酸基をもつ化合物が含まれれば他の成分は特に制限されない。
【００３６】
例えばフラックスの主成分としては、ロジン、合成樹脂などの樹脂系、有機酸、有機ハロゲン化合物、アミン・アミド類などの有機系など、従来公知のものを用いることができる。また、リン酸、リン酸アンモニウム塩、有機カルボン酸（例えばステアリン酸、アジピン酸、サリチル酸など）、乳酸、グルタミン酸、脂肪酸アマイド、尿素、エチレンジアミン、脂肪族アミンなどの活性剤、フタル酸エステル（例えばジブチルフタレート、ジオクチルフタレートなど）、カルボン酸のエステル（例えばジブチルアジペート、ジオクチルマレートなど）、リン酸エステル（例えばトリオクチルホスフェート、トリフェニルホスフェート、トリクレジルホスフェートなど）のような可塑剤、エチレングリコール、ジエチレングリコールモノブチルエーテル、トリエチレングリコールモノメチルエーテル、エチレングリコールモノフェニルエーテル、ポリエチレングリコール、ジプロピレングリコール、脂肪族アルコールなどの溶剤、硬化ヒマシ油などのワックス類、微細シリカ粉末などの粘度調整剤、ヒンダードフェノール類やヒンダードアミン類などの酸化防止剤、シリコン系の消泡剤などを含むことができる。
【００３７】
フラックス４は、前述のように、回路基板上に電子部品を実装する際、半田３と共に供給され、リフロー後は実装された電子部品の接合部周辺、上面および側面に上述のように配置される。
【００３８】
コーティング樹脂５は、例えば２液型の吐出装置に主剤と硬化剤を別々に規定量比でミキサ部分に導入し、両者を充分に混合する。ミキサ部で混合された時点で反応が開始し、ミキサ部からノズル部分に送り出され、ノズルの先端から回路基板１と電子部品２の上に塗布される。その後、樹脂組成物を硬化させ、コーティングされた実装構造物が得られる。コーティング樹脂５は、主剤と硬化剤を混合した後の粘度が１０ｍＰａ・ｓ以上１０Ｐａ・ｓ以下に調製した。
【００３９】
吐出装置で塗布されたコーティング樹脂５は、回路基板１の上の電子部品２の上面と接触する箇所は、回路基板１の上面と接触する箇所の５〜５０％程度の膜厚とすることが好ましい。さらに、回路基板１の上面と接触する箇所は、前記電子部品の側面と接触する箇所の５〜３０倍の膜厚とすることが好ましい。
【００４０】
回路基板１の上にコーティング樹脂５の主剤と硬化剤を塗布する際、電子部品２の接合部周辺のフラックス４にイソシアネート基をもつ化合物が接触すると、フラックス４中に含まれる水酸基とイソシアネート基が反応してウレタン結合の反応物８が生成する。水酸基とイソシアネート基との反応は、イソシアネートの種類によっては常温でも生じ、また加熱により反応が促進されるため、反応率が高く未反応の水酸基の残存量が僅かとなる。そしてウレタン結合は吸水性がきわめて小さいので、イソシアネート基と反応したフラックスは樹脂と相溶して安定化し、コーティング膜の密着性が保たれ絶縁性が確保される。
【００４１】
なお、コーティング樹脂５は前記混合後、室温（２５℃）にて１時間以内に塗布する。１時間を過ぎて塗布した場合には、良好な反応物８を得ることが出来なかった。コーティング樹脂５を混合後、室温よりも高く加温すると反応が促進されるため、塗布可能時間はさらに短くなる。
【００４２】
複数の電子部品２を回路基板１に半田実装し、樹脂組成物で表面をコーティングした後、一部の電子部品２に不良が発見された場合、その不良を有する電子部品だけを取り外す必要がある。この場合、フラックス４とコーティング樹脂５の界面に反応物８が形成されている実施の形態１の実装構造体の場合には、次のようにリペア作業を従来に比べて簡単に実施できる。
【００４３】
図３はリペア工程のコーティング膜の剥離工程を示している。
【００４４】
この剥離工程では、電子部品２をフラックス４のガラス転移点温度以上に加熱し、電子部品２の周囲あるいは電子部品の側面のフラックス４と接触している箇所のコーティング樹脂５をカット用治具７でカットし、除去する。フラックスと反応したコーティング樹脂５は加熱により軟化するため、容易に取り除くことができ、不良を有する実装構造体を簡単にリペアできる。
【００４５】
具体的には、コーティング樹脂５を取り除く場合の電子部品２の加熱温度は４０℃以上２００℃以下が望ましく、８０℃以上１９０℃以下がより望ましい。４０℃より低い温度ではフラックス４が軟化しないため剥離性が発現しにくい。また１９０℃以上に加熱するとコーティング樹脂５を除去する前に半田３が融解し、半田フラッシュを引き起こし、接合不良が起こる可能性があるからである。
【００４６】
電子部品２の周りのフラックス４の残存部分にカット用治具７としてのスパチュラなどのを用いて裂け目９を入れ、電子部品２の周囲をカットすることで、軟化したフラックス４と一体となったコーティング樹脂５を、回路基板１の界面部分で引き剥がすことができる。
【００４７】
フラックス４は、半田接合時に電子部品２の周辺、電子部品２の上部および側面に広がるので電子部品２の周囲に裂け目９を入れれば剥離を容易に行うことができる。
【００４８】
コーティング樹脂５を剥離した後、半田３の熔融温度以上である２５０℃まで加熱すれば電子部品２を回路基板１から容易に取り外すことができる。
【００４９】
実施例と比較例１，２を例に挙げて、さらに詳しく説明する。
【００５０】
《  実施例  》
（ｉ）コーティング用樹脂組成物の調製  
コーティング樹脂５には、２液性ウレタン樹脂（サンユレック製  ＳＵ−３００１（商品名））を用いた。主剤のポリオールと、硬化剤のイソシアネートの混合比は、主剤：硬化剤＝１００：３０の割合で使用した。
【００５１】
使用するクリーム半田６には、半田金属とフラックスを含んだものを用い、半田金属はＳｎ−３Ａｇ−０．５Ｃｕの組成のもの、フラックスには高沸点溶剤、ロジン、活性剤、チクソ材などが含有されたものを使用した。
（ｉｉ）電子部品の基体への実装
所定の印刷機、マウンターおよびリフロー炉を用いて、エポキシ樹脂を含浸させたガラス布に銅箔をプリントしたＦＲ−５相当タイプの回路基板に、１０ｍｍ角のＣＳＰ（Chip size package）の電子部品を接合した。このＣＳＰは、ランドピッチ（半田バンプの中心間距離）０．５ｍｍで半田バンプ（融点２２０℃）を備えたもので、金属のリード部分を備えたものである。
（ｉｉｉ）コーティング工程
回路基板１と回路基板１に実装された電子部品２に、上記の所定の樹脂組成物を２液注型の吐出装置から塗布した。
【００５２】
次に、樹脂組成物が付与された回路基板１と電子部品２の接合物を、１００℃に設定されたオーブン中に入れ、１００℃で５分間加熱して樹脂を硬化させ、コーティングされた接合物を得た。
【００５３】
《  比較例１，比較例２  》
電子部品２を実装した回路基板２に、シリコーン樹脂を膜厚１００μｍで塗布し硬化に必要な温度と時間で硬化させ、比較例１のサンプルを作成した。
【００５４】
また、同条件で作成した回路基板１を洗浄液で洗浄し、フラックス４を除去した後に上記のウレタン樹脂をコーティングし同様に１００℃５分で乾燥させ、比較例２のサンプルを作製した。
【００５５】
《  評  価  》
コーティングの硬化状態を以下の要領で評価した。
【００５６】
まず、実施例および比較例１，比較例２のサンプルについて、綿手袋をはめた指で樹脂表面に触れ、手袋への樹脂の付着の有無を調べることで硬化の進行度を調べた。
【００５７】
結果を下記の表１に示す。
【００５８】
表１において、○印は樹脂の付着が認められなかったことを示す。×印は樹脂の付着が認められたことを示す。
【００５９】
【表１】
0005442118.tif 000002
【００６０】
表１が示すように、比較例１では、フラックスが存在する接合部では所定の硬化プロセスを経た後でも綿手袋に樹脂が付着した。確認のために１００℃で一昼夜硬化させた後、同じように指触性を確認したが、樹脂の付着が認められた。このことより、フラックス４の存在により硬化阻害がおこり、樹脂の硬化が不充分であることが考えられる。これに対して実施例、および比較例２では綿手袋に樹脂の付着は認められなかった。このことより、フラックスが存在していても硬化が充分進行することが可能である。
【００６１】
さらにコーティング膜のリペア時の剥離性および電子部品のリペア操作の容易性を以下の要領で評価した。
【００６２】
まず、実施例および比較例２のサンプルを、汎用の上下熱風式リワーク機にセットし、樹脂組成物の硬化物でコーティングされた接合体の接合部を１８０℃に加熱した。接合部が１８０℃に達したところで、図３に示すように電子部品１の周りのフラックス残存部分４にカット用治具７を用いて裂け目９を入れ、電子部品周囲をカットし、コーティング樹脂５を引き剥がし、コーティング樹脂の残存度を調べた。結果を下記の表２に示す。
【００６３】
【表２】
0005442118.tif 000003
【００６４】
表中の数字の分母はカットした樹脂の面積、分子は引き剥がした後コーティング膜が残った面積を示す。さらに半田３の熔融温度以上である２５０℃まで加熱し、ゴム製で約２００ｇ程度のものを持ち上げることができる吸引力を有する吸引ノズル（φ８ｍｍ）により、電子部品の回路基板１からの取り外しを試みた。その結果を下記の表２に示す。表２において、○印は電子部品を回路基板から取り外し可能であることを示す。×印は電子部品を回路基板から取り外すことができないことを示す。
【００６５】
実施例、および比較例２において、コーティング膜のリペア時の剥離性を調べたところ、表２のように比較例２では回路基板と樹脂の密着性が高すぎて剥がれにくく、樹脂の残存が多くなっているのに対し、実施例では加熱により樹脂が回路基板界面で剥がれやすくなるため、樹脂の残存がほぼ認められなかった。また、表２が示すように、実施例では、吸引ノズルの弱い吸引力で、電子部品を回路基板から取り外すことができたが、比較例２では、電子部品を回路基板から取り外すことができなかった。このことより、フラックスの上に塗布したコーティング膜を加熱すると、回路基板界面のフラックスが軟化することで剥離を容易にし、電子部品のリペアを簡便に行うことができる。
【００６６】
（実施の形態２）
図４は実施の形態２の実装構造体を示す。
【００６７】
実施の形態１ではリフロー炉を使用して半田接合したため、電子部品２の上面２ａにも反応物８が形成された場合であったが、図４のように、電子部品２の上面へのフラックス４の濡れが無くて電子部品２の上面に反応物８が生成されていない状態であっても、フラックス４ならびにコーティング樹脂５として実施の形態１のものを使用して、コーティング樹脂５によって回路基板１と電子部品２と半田３を覆った場合であっても、従来に比べて良好なリペア性を得ることができた。
【産業上の利用可能性】
【００６８】
本発明のコーティング用樹脂組成物は、水分が回路基板に直接に接触する可能性が高い実装分野において好適であり、特に電子部品が基体に表面実装された接合構造物において有用である。本発明は、電子部品が、不良を有する際のリペア操作が行われる実装分野において好適であり、生産性が向上できる。
【符号の説明】
【００６９】
１    回路基板
２    電子部品
２ａ    電子部品の上面
３    半田（接合金属）
４    フラックス
５    コーティング樹脂
６    クリーム半田
７    カット用治具
８    反応物
９    裂け目
【図１】
0005442118.tif 000004
【図２】
0005442118.tif 000005
【図３】
0005442118.tif 000006
【図４】
0005442118.tif 000007